【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
複数の二成分フィラメントを含む糸であって、
前記二成分フィラメントが第１のポリマー組成物を含む第１の領域と第２のポリマー組成物を含む第２の領域とを有し；前記第１及び前記第２の領域のそれぞれは識別可能であり、鞘−芯構造又はサイドバイサイド構造の前記二成分フィラメント中に存在し；
前記第１のポリマー組成物は、前記第１の組成物中の炭素粒子の量を基準として、前記フィラメントの前記第１の領域に均一に分散された０．５〜２０重量％の離散炭素粒子を含むアラミドポリマーを含み；
前記第２のポリマー組成物は、離散炭素粒子を含まず、前記フィラメントの前記第２の領域に均一に分散された少なくとも１種のマスキング顔料を有するアラミドポリマーを含み；
前記糸が０．５〜５重量％の離散炭素粒子の総含有率を有する、糸。
【請求項２】
前記二成分フィラメントが、前記第１の領域が芯であり前記第２の領域が鞘である鞘−芯構造を有する、請求項１に記載の糸。
【請求項３】
前記二成分フィラメントが、前記第１の領域が前記フィラメントの第１の側部であり前記第２の領域が前記フィラメントの第２の側部であるサイドバイサイド構造を有する、請求項１に記載の糸。
【請求項４】
請求項１〜３のいずれかに記載の糸を含む生地。
【請求項５】
請求項４に記載の生地を含む熱防護衣料品。
【請求項６】
請求項１〜３のいずれか１項に記載の糸を含む熱防護衣料品。
【請求項７】
二成分フィラメントを含む糸の形成方法であって、前記フィラメントのそれぞれが、中に均一に分散された炭素粒子を含む第１のアラミドポリマーの識別可能な芯と、中に離散炭素粒子を含まず均一に分散された少なくとも１種のマスキング顔料を有する第２のアラミドポリマーの識別可能な鞘とを含み、前記鞘が前記芯を取り囲んでおり：
ａ）溶媒中で前記第１のアラミドポリマーを含む第１のポリマー溶液を形成し、ここでアラミドポリマーが離散炭素粒子を更に含み、同じ又は異なる溶媒中で、炭素粒子を含まず少なくとも１種のマスキング顔料を有する前記第２のアラミドポリマーの第２のアラミドポリマー溶液を形成する工程；
ｂ）前記第１のアラミドポリマー溶液及び前記第２のアラミドポリマー溶液のための別個の注入口と、ドープフィラメントを紡糸するための複数の排出キャピラリとを有する紡糸口金アセンブリを提供する工程；
ｃ）排出キャピラリを通して前記第１及び前記第２のアラミド溶液の複数の結合流を紡糸セルに押し出すことにより、前記第２のアラミドポリマー溶液の鞘と前記第１のアラミドポリマー溶液の芯とを有する複数のドープフィラメントを形成する工程；並びに
ｄ）前記複数のドープフィラメントから溶媒を抽出してポリマーフィラメントの糸を製造する工程；
を含む方法。
【請求項８】
サイドバイサイド構造を有する二成分フィラメントを含む糸の形成方法であって、前記フィラメントのそれぞれが、中に均一に分散された炭素粒子を含む第１のアラミドポリマーの識別可能な第１の側部と、中に均一に分散された炭素粒子を含まず少なくとも１種のマスキング顔料を有する第２のアラミドポリマーの識別可能な第２の側部とを含み：
ａ）溶媒中で前記第１のアラミドポリマーを含む第１のポリマー溶液を形成し、ここでアラミドポリマーは離散炭素粒子を更に含み、同じ又は異なる溶媒中で、炭素粒子を含まず少なくとも１種のマスキング顔料を有する前記第２のアラミドポリマーの第２のアラミドポリマー溶液を形成する工程；
ｂ）前記第１のアラミドポリマー溶液及び前記第２のアラミドポリマー溶液のための別個の注入口と、ドープフィラメントを紡糸するための複数の排出キャピラリとを有する紡糸口金アセンブリを提供する工程；
ｃ）排出キャピラリを通して前記第１及び前記第２のアラミド溶液の複数の結合流を紡糸セルに押し出すことにより、前記第１のアラミドポリマー溶液の第１の側部と前記第２のアラミドポリマー溶液の第２の側部とをサイドバイサイドの配向で有する複数のドープフィラメントを形成する工程；並びに
ｄ）前記複数のドープフィラメントから溶媒を抽出してポリマーフィラメントの糸を製造する工程；
を含む方法。
【手続補正２】
【補正対象書類名】明細書
【補正対象項目名】００９７
【補正方法】変更
【補正の内容】
【００９７】
実施例６
炭素粒子を含まないがＴｉＯ2を含む第１の側部と炭素粒子を含む第２の側部との重量比が６０：４０及び８０：２０である、サイドバイサイド二成分フィラメント構造を与える紡糸口金を用いて実施例１及び２の通りにこれらの実施例を繰り返す。第１の側部に付加的な質量があるため、この側部は第２の側部の周囲の５０％超を囲み、鞘−芯と同様に機能するサイドバイサイド二成分フィラメントが形成される。糸の明度及び可染性を評価するための実施例４の方法を繰り返した後、同様の結果が得られる。
本発明は、以下の事項を含んでいるともいえる。
（付記１）
複数の二成分フィラメントを含む糸であって、
前記二成分フィラメントが第１のポリマー組成物を含む第１の領域と第２のポリマー組成物を含む第２の領域とを有し；前記第１及び前記第２の領域のそれぞれは識別可能であり、鞘−芯構造又はサイドバイサイド構造の前記二成分フィラメント中に存在し；
前記第１のポリマー組成物は、前記第１の組成物中の炭素粒子の量を基準として、前記フィラメントの前記第１の領域に均一に分散された０．５〜２０重量％の離散炭素粒子を含むアラミドポリマーを含み；
前記第２のポリマー組成物は、離散炭素粒子を含まず、前記フィラメントの前記第２の領域に均一に分散された少なくとも１種のマスキング顔料を有するアラミドポリマーを含み；
前記糸が０．５〜５重量％の離散炭素粒子の総含有率を有する、糸。
（付記２）
前記二成分フィラメントが、５〜５０重量％の前記第１のポリマー組成物と、５０〜９５重量％の前記第２のポリマー組成物とを含む、付記１に記載の糸。
（付記３）
前記第１のポリマー組成物が、０．５〜１０重量％の離散炭素粒子を含むアラミドポリマーを含有する、付記１又は２に記載の糸。
（付記４）
前記少なくとも１種のマスキング顔料が、５〜２５重量％の量で前記第２のポリマー組成物中に存在する、付記１〜３のいずれか１項に記載の糸。
（付記５）
前記少なくとも１種のマスキング顔料が、１０〜２０重量％の量で前記第２のポリマー組成物中に存在する、付記４に記載の糸。
（付記６）
前記少なくとも１種のマスキング顔料が、２．５〜２４重量％の量で前記二成分フィラメント中に存在する、付記１〜５のいずれか１項に記載の糸。
（付記７）
前記糸が、０．５〜３重量％の離散炭素粒子の総含有率を有する、付記１〜６のいずれか１項に記載の糸。
（付記８）
前記二成分フィラメントが、前記第１の領域が芯であり前記第２の領域が鞘である鞘−芯構造を有する、付記１〜７のいずれか１項に記載の糸。
（付記９）
前記二成分フィラメントが、前記第１の領域が前記フィラメントの第１の側部であり前記第２の領域が前記フィラメントの第２の側部であるサイドバイサイド構造を有する、付記１〜７のいずれか１項に記載の糸。
（付記１０）
付記１〜９のいずれか１項に記載の糸を含む生地。
（付記１１）
付記１０に記載の生地を含む熱防護衣料品。
（付記１２）
付記１〜９のいずれか１項に記載の糸を含む熱防護衣料品。
（付記１３）
二成分フィラメントを含む糸の形成方法であって、前記フィラメントのそれぞれが、中に均一に分散された炭素粒子を含む第１のアラミドポリマーの識別可能な芯と、中に離散炭素粒子を含まず均一に分散された少なくとも１種のマスキング顔料を有する第２のアラミドポリマーの識別可能な鞘とを含み、前記鞘が前記芯を取り囲んでおり：
ａ）離散炭素粒子を更に含む前記第１のアラミドポリマーを含む第１のポリマー溶液を溶媒中で形成し、同じ又は異なる溶媒中で、炭素粒子を含まず少なくとも１種のマスキング顔料を有する前記第２のアラミドポリマーの第２のアラミドポリマー溶液を形成する工程；
ｂ）前記第１のアラミドポリマー溶液及び前記第２のアラミドポリマー溶液のための別個の注入口と、ドープフィラメントを紡糸するための複数の排出キャピラリとを有する紡糸口金アセンブリを提供する工程；
ｃ）排出キャピラリを通して前記第１及び前記第２のアラミド溶液の複数の結合流を紡糸セルに押し出すことにより、前記第２のアラミドポリマー溶液の鞘と前記第１のアラミドポリマー溶液の芯とを有する複数のドープフィラメントを形成する工程；並びに
ｄ）前記複数のドープフィラメントから溶媒を抽出してポリマーフィラメントの糸を製造する工程；
を含む方法。
（付記１４）
前記複数のドープフィラメントから溶媒を抽出して糸を製造する前記工程ｄ）が：
ｉ）前記ドープフィラメントから溶媒を除去して溶媒が減少したフィラメントを形成するために、前記ドープフィラメントを前記紡糸セルの中で加熱されたガスと接触させる工程；
ｉｉ）前記溶媒が減少したフィラメントを水性液体でクエンチして前記フィラメントを冷却し、ポリマーフィラメントの糸を形成する工程；及び
ｉｉｉ）前記ポリマーフィラメントの糸から溶媒を更に抽出する工程；
を含む、付記１３に記載の方法。
（付記１５）
前記アラミドポリマーがポリ（メタフェニレンイソフタルアミド）である、付記１３又は１４に記載の方法。
（付記１６）
サイドバイサイド構造を有する二成分フィラメントを含む糸の形成方法であって、前記フィラメントのそれぞれが、中に均一に分散された炭素粒子を含む第１のアラミドポリマーの識別可能な第１の側部と、中に均一に分散された炭素粒子を含まず少なくとも１種のマスキング顔料を有する第２のアラミドポリマーの識別可能な第２の側部とを含み：
ａ）離散炭素粒子を更に含む前記第１のアラミドポリマーを含む第１のポリマー溶液を溶媒中で形成し、同じ又は異なる溶媒中で、炭素粒子を含まず少なくとも１種のマスキング顔料を有する前記第２のアラミドポリマーの第２のアラミドポリマー溶液を形成する工程；
ｂ）前記第１のアラミドポリマー溶液及び前記第２のアラミドポリマー溶液のための別個の注入口と、ドープフィラメントを紡糸するための複数の排出キャピラリとを有する紡糸口金アセンブリを提供する工程；
ｃ）排出キャピラリを通して前記第１及び前記第２のアラミド溶液の複数の結合流を紡糸セルに押し出すことにより、前記第１のアラミドポリマー溶液の第１の側部と前記第２のアラミドポリマー溶液の第２の側部とをサイドバイサイドの配向で有する複数のドープフィラメントを形成する工程；並びに
ｄ）前記複数のドープフィラメントから溶媒を抽出してポリマーフィラメントの糸を製造する工程；
を含む方法。
（付記１７）
前記複数のドープフィラメントから溶媒を抽出して糸を製造する前記工程ｄ）が：
ｉ）前記ドープフィラメントから溶媒を除去して溶媒が減少したフィラメントを形成するために、前記ドープフィラメントを前記紡糸セルの中で加熱されたガスと接触させる工程；
ｉｉ）前記溶媒が減少したフィラメントを水性液体でクエンチして前記フィラメントを冷却し、ポリマーフィラメントの糸を形成する工程；及び
ｉｉｉ）前記ポリマーフィラメントの糸から溶媒を更に抽出する工程；
を含む、付記１６に記載の方法。
（付記１８）
前記アラミドポリマーがポリ（メタフェニレンイソフタルアミド）である、付記１６又は１７に記載の方法。